(57)【特許請求の範囲】
【請求項１】
ポリエチレン系樹脂と酸化防止剤とで構成された樹脂層を少なくとも含み、給湯システムの温水を貯蔵するための樹脂タンクであって、
前記ポリエチレン系樹脂が、重量平均分子量（Ｍｗ）３００,０００〜１,０００,０００、分子量分布１０〜５０である高分子量で分子量分布の広い第１のポリエチレン系樹脂で構成され、
前記酸化防止剤が高分子量酸化防止剤で構成され、
前記高分子量酸化防止剤の分子量が６００〜１０，０００であり、
前記高分子量酸化防止剤が、分岐Ｃ３−８アルキル基を有するフェノール系化合物及び分岐Ｃ３−８アルキル基を有するリン系化合物を含み、かつ
前記高分子量酸化防止剤の含有量が、前記ポリエチレン系樹脂に対して、重量換算で３,０００〜１０,０００ｐｐｍである樹脂タンク。
【請求項２】
第１のポリエチレン系樹脂が、数平均分子量（Ｍｎ）１５,０００〜１００,０００である請求項１記載の樹脂タンク。
【請求項３】
第１のポリエチレン系樹脂の極限粘度が２．５〜５ｄｌ／ｇである請求項１又は２記載の樹脂タンク。
【請求項４】
第１のポリエチレン系樹脂が、（１）密度０．９４０〜０．９８０ｇ／ｃｍ３、（２）温度１９０℃、荷重２１２Ｎの条件下でのメルトフローレート０．１〜１００ｇ／１０分、（３）温度９０℃、公称応力４．０ＭＰａの条件下での全周ノッチ式引張クリープ破断時間８０〜５０００時間である請求項１〜３のいずれかに記載の樹脂タンク。
【請求項５】
第１のポリエチレン系樹脂が長鎖分岐鎖を有する請求項１〜４のいずれかに記載の樹脂タンク。
【請求項６】
ポリエチレン系樹脂が、さらに高分子量で分子量分布の狭い第２のポリエチレン系樹脂を含む請求項１〜５のいずれかに記載の樹脂タンク。
【請求項７】
第２のポリエチレン系樹脂の割合が、ポリエチレン系樹脂全体に対して０．１〜６０重量％である請求項６記載の樹脂タンク。
【請求項８】
高分子量酸化防止剤の含有量がポリエチレン系樹脂に対して、重量換算で３,２００〜９,０００ｐｐｍである請求項１〜７のいずれかに記載の樹脂タンク。
【請求項９】
高分子量酸化防止剤が、フェノール系化合物と、リン系化合物と、イオウ系化合物及びアミン系化合物から選択された少なくとも一種とで構成され、フェノール系化合物及びリン系化合物の総量と、イオウ系化合物及びアミン系化合物から選択された少なくとも一種との割合（重量比）が、前者／後者＝３０／７０〜９０／１０である請求項１〜８のいずれかに記載の樹脂タンク。
【請求項１０】
樹脂層が、さらに低分子量酸化防止剤を含む請求項１〜９のいずれかに記載の樹脂タンク。
【請求項１１】
温度２１０℃、酸素雰囲気下での酸化誘導時間が３０〜２５０分間である請求項１〜１０のいずれかに記載の樹脂タンク。
【請求項１２】
高分子量酸化防止剤及び低分子量酸化防止剤の総含有量が、ポリエチレン系樹脂に対して、重量換算で５,０００〜１０,０００ｐｐｍである請求項１０又は１１のいずれかに記載の樹脂タンク。
【請求項１３】
高分子量酸化防止剤と低分子量酸化防止剤との割合（重量比）が、前者／後者＝５０／５０〜９９／１である請求項１０〜１２のいずれかに記載の樹脂タンク。
【請求項１４】
容量が５０〜３００Ｌであり、樹脂層がリブを有する請求項１〜１３のいずれかに記載の樹脂タンク。
【請求項１５】
給湯システムが、給湯単能システム、給湯暖房システム、及び風呂追い炊きシステムから選択された少なくとも一種である請求項１〜１４のいずれかに記載の樹脂タンク。
【請求項１６】
樹脂層と、この樹脂層の外面に形成された発泡層とを含む多層積層構造を有する請求項１〜１５のいずれかに記載の樹脂タンク。
【請求項１７】
発泡層が請求項１記載の樹脂タンクの再生品で構成されている請求項１６記載の樹脂タンク。
【請求項１８】
発泡層が、樹脂タンクの再生品を発泡層に対して０．０１〜５０重量％の割合で含有する請求項１７記載の樹脂タンク。
【請求項１９】
ポリエチレン系樹脂及び酸化防止剤で構成された樹脂組成物をブロー成形する工程を含む請求項１〜１５のいずれかに記載の樹脂タンクを製造する方法であって、
前記ポリエチレン系樹脂が、重量平均分子量（Ｍｗ）３００,０００〜１,０００,０００、分子量分布１０〜５０である高分子量で分子量分布の広い第１のポリエチレン系樹脂で構成され、
前記酸化防止剤が高分子量酸化防止剤で構成され、
前記高分子量酸化防止剤の分子量が６００〜１０，０００であり、
前記高分子量酸化防止剤が、分岐Ｃ３−８アルキル基を有するフェノール系化合物及び分岐Ｃ３−８アルキル基を有するリン系化合物を含み、かつ
前記高分子量酸化防止剤の含有量が、前記ポリエチレン系樹脂に対して、重量換算で３,０００〜１０,０００ｐｐｍである製造方法。
【請求項２０】
ポリエチレン系樹脂及び酸化防止剤で構成された樹脂組成物を溶融した円筒状の樹脂層と、この樹脂層の外周に形成され、かつ前記樹脂組成物及び発泡剤で構成された発泡組成物を溶融した発泡層とで構成された溶融体をブロー成形する工程を含む請求項１６〜１８のいずれかに記載の樹脂タンクを製造する方法であって、
前記ポリエチレン系樹脂が、重量平均分子量（Ｍｗ）３００,０００〜１,０００,０００、分子量分布１０〜５０である高分子量で分子量分布の広い第１のポリエチレン系樹脂で構成され、
前記酸化防止剤が高分子量酸化防止剤で構成され、
前記高分子量酸化防止剤の分子量が６００〜１０，０００であり、
前記高分子量酸化防止剤が、分岐Ｃ３−８アルキル基を有するフェノール系化合物及び分岐Ｃ３−８アルキル基を有するリン系化合物を含み、かつ
前記高分子量酸化防止剤の含有量が、前記ポリエチレン系樹脂に対して、重量換算で３,０００〜１０,０００ｐｐｍである製造方法。
【発明の詳細な説明】
【技術分野】
【０００１】
本発明は、温水を貯蔵しても、耐久性が高い樹脂タンク及びその製造方法に関する。
【背景技術】
【０００２】
従来、給湯暖房機には、瞬間式と貯湯式とがあり、貯湯式給湯暖房機は、温水を貯蔵するタンクを備えている。前記タンクには、例えば、金属製（ステンレス製など）の円筒状タンクなどがある。この金属製タンクは、金属板を丸めて円筒状にし、端部を溶接して製造される。さらに、前記金属製タンクの両端部に鏡板を溶接後、温水の取り出し部を取り付ける必要がある。そして、材料価格や製造コストの高騰により、安価な樹脂タンクの適用が求められている。しかし、樹脂タンクは、８０℃以上の温水に耐え得る耐熱性、及び温水の自重に耐え得る剛性を有するとともに、内圧によるクリープ性能を確保し、容量が５０Ｌ以上の大容量であり、耐久年数が１０年以上であるなどの性能が要求され、従来の樹脂タンクでは、これらの要求を満たすのは困難である。
【０００３】
このような問題点を解決するために、例えば、特開２００７−１５２７１２号公報（特許文献１）には、最外層、バリ回収層、接着層、バリア層及び最内層を含む多層中空容器であって、最外層が特定の条件を満足するエチレン系重合体で構成され、最内層が特定の条件を満足し、且つ鉄及びアルミニウム含有量が各々１０重量ｐｐｍ以下であるエチレン系重合体で構成されている多層中空容器が開示されている。この文献には、エチレン系重合体は、エチレン重合触媒失活剤以外の添加剤を含まないことが望ましく、一種又は二種以上のヒンダードフェノール系酸化防止剤を使用することができることが記載され、エチレン系重合体に対するヒンダードフェノール系酸化防止剤の含有量は、重量比で１００〜２,５００ｐｐｍであることが記載されている。しかし、このような多層中空容器は、温水を貯蔵すると、酸化防止剤が多層中空容器の表面（内表面及び外表面）にブリードアウトし、酸化防止剤の効果を長期間維持できず、耐久性が低い。
【特許文献１】特開２００７−１５２７１２号公報（請求項１、及び段落番号［００２８］）
【発明の開示】
【発明が解決しようとする課題】
【０００４】
従って、本発明の目的は、温水を貯蔵しても、耐久性が高い樹脂タンク及びその製造方法を提供することにある。
【０００５】
本発明の他の目的は、剛性が高い樹脂タンク及びその製造方法を提供することにある。
【０００６】
本発明のさらに他の目的は、高い成形性で樹脂タンクを製造できる方法を提供することにある。
【課題を解決するための手段】
【０００７】
本発明者らは、前記課題を達成するため鋭意検討した結果、高分子量で分子量分布の広いポリエチレン系樹脂と、多量の高分子量酸化防止剤とで樹脂タンクを構成すると、温水を貯蔵しても、耐久性に優れる樹脂タンクを高い成形性で得られることを見いだし、本発明を完成した。
【０００８】
すなわち、本発明の樹脂タンクは、ポリエチレン系樹脂と、酸化防止剤とで構成された樹脂層を少なくとも含み、給湯システムの温水を貯蔵するための樹脂タンクであって、前記ポリエチレン系樹脂は、重量平均分子量（Ｍｗ）３００,０００〜１,０００,０００、分子量分布１０〜５０である高分子量で分子量分布の広い第１のポリエチレン系樹脂で構成され、前記酸化防止剤が高分子量酸化防止剤で構成され、前記高分子量酸化防止剤の含有量が、前記ポリエチレン系樹脂に対して、重量換算で３,０００〜１０,０００ｐｐｍである。前記第１のポリエチレン系樹脂は、数平均分子量（Ｍｎ）１５,０００〜１００,０００程度であってもよい。前記第１のポリエチレン系樹脂の極限粘度は、２．５〜５ｄｌ／ｇ程度であってもよい。前記第１のポリエチレン系樹脂が、（１）密度０．９４０〜０．９８０ｇ／ｃｍ３、（２）温度１９０℃、荷重２１２Ｎ（２１．６ｋｇｆ）の条件下でのメルトフローレート０．１〜１００ｇ／１０分、（３）温度９０℃、公称応力４．０ＭＰａの条件下での全周ノッチ式引張クリープ破断時間８０〜５０００時間であってもよい。前記第１のポリエチレン系樹脂は、長鎖分岐鎖を有していてもよい。前記第１のポリエチレン系樹脂が長鎖分岐鎖を有していると、溶融張力が大きく、ブロー成形に好適である。前記ポリエチレン系樹脂は、さらに高分子量で分子量分布の狭い第２のポリエチレン系樹脂を含んでいてもよい。第２のポリエチレン系樹脂を含んでいると、成形性を向上することができる。第２のポリエチレン系樹脂の割合は、ポリエチレン系樹脂全体に対して、０．１〜６０重量％程度であってもよい。
【０００９】
高分子量酸化防止剤がフェノール系化合物、リン系化合物、イオウ系化合物、及びアミン系化合物から選択された少なくとも一種であり、高分子量酸化防止剤の含有量は、ポリエチレン系樹脂に対して、重量換算で３,２００〜９,０００ｐｐｍ程度であってもよい。高分子量酸化防止剤は、フェノール系化合物と、リン系化合物と、イオウ系化合物及びアミン系化合物から選択された少なくとも一種とで構成され、フェノール系化合物及びリン系化合物の総量と、イオウ系化合物及びアミン系化合物から選択された少なくとも一種との割合（重量比）は、前者／後者＝３０／７０〜９０／１０程度であってもよい。前記樹脂層は、さらに低分子量酸化防止剤を含んでいてもよい。高分子量酸化防止剤及び低分子量酸化防止剤の総含有量は、ポリエチレン系樹脂に対して、重量換算で５,０００〜１０,０００ｐｐｍ程度であってもよい。このように酸化防止剤の含有量が多量であっても、所定のポリエチレン系樹脂を用いるため、樹脂タンクの耐久性を向上できる。前記高分子量酸化防止剤と前記低分子量酸化防止剤との割合（重量比）は、前者／後者＝５０／５０〜９９／１程度であってもよい。前記樹脂タンクは、容量が５０〜３００Ｌであり、樹脂層がリブを有していてもよい。前記樹脂タンク（又はポリエチレン系樹脂と酸化防止剤とで構成された樹脂層）は、温度２１０℃、酸素雰囲気下での酸化誘導時間が３０〜２５０分間であってもよい。前記給湯システムは、給湯単能システム（給湯だけの機能しか有していない給湯システム）、給湯暖房システム、及び風呂追い炊きシステムから選択された少なくとも一種であってもよい。
【００１０】
前記樹脂タンクは、樹脂層と、この樹脂層の外面に形成された発泡層とを含む多層積層構造を有していてもよい。前記発泡層は、前記樹脂タンクの再生品で構成されていてもよい。前記発泡層は、前記樹脂タンクの再生品を発泡層に対して０．０１〜５０重量％の割合で含有していてもよい。
【００１１】
本発明には、前記ポリエチレン系樹脂及び前記酸化防止剤で構成された樹脂組成物をブロー成形する工程を含む前記樹脂タンクの製造方法も含まれる。また、本発明には、前記ポリエチレン系樹脂及び前記酸化防止剤で構成された樹脂組成物を溶融した円筒状の樹脂層と、この樹脂層の外周に形成され、かつ前記樹脂組成物及び発泡剤で構成された発泡組成物を溶融した発泡層とで構成された溶融体をブロー成形する工程を含む前記多層積層構造を有する樹脂タンクを製造する方法も含まれる。
【発明の効果】
【００１２】
本発明の樹脂タンクは、高分子量で分子量分布の広い第１のポリエチレン系樹脂と、多量の高分子量酸化防止剤とで構成された樹脂層を少なくとも含むため、温水を貯蔵しても、耐久性に優れる。さらに、前記樹脂タンクは、剛性に優れている。さらにまた、本発明の方法では、前記樹脂タンクを高い成形性で製造できる。
【発明を実施するための最良の形態】
【００１３】
必要に応じて添付図面を参照しつつ、本発明を詳細に説明する。本発明の樹脂タンクは、ポリエチレン系樹脂と酸化防止剤とで構成された樹脂層を含む。
【００１４】
［樹脂層］
（ポリエチレン系樹脂）
ポリエチレン系樹脂は、高分子量で分子量分布の広い第１のポリエチレン系樹脂で構成されている。第１のポリエチレン系樹脂としては、エチレンの単独又は共重合体が挙げられる。エチレンの単独重合体としては、ポリエチレン［低密度ポリエチレン（ＬＤＰＥ）、線状低密度ポリエチレン（ＬＬＤＰＥ）、中密度ポリエチレン、高密度ポリエチレン（ＨＤＰＥ）など］などが挙げられ、通常、ＨＤＰＥを用いる場合が多い。
【００１５】
前記第１のポリエチレン系樹脂は、エチレンと共重合性モノマーとの共重合体であってもよい。前記共重合性モノマーとしては、α−オレフィン［鎖状オレフィン（プロピレン、ブテン−１、ペンテン−１、ヘキセン−１、オクテン−１、デセン−１、ドデセン−１、テトラデセン−１、ヘキサデセン−１、オクタデセン−１、エイコセン−１などのＣ３−２０α−直鎖状オレフィン；３−メチル−ブテン−１、３−メチル−ペンテン−１、３−エチル−ペンテン−１、４−メチル−ペンテン−１、４−メチル−ヘキセン−１、４，４−ジメチル−ヘキセン−１、４，４−ジメチル−ペンテン−１、３−エチル−ヘキセン−１、４−エチル−ヘキセン−１などのＣ３−２０α−分岐鎖状オレフィンなど）など］；アルカジエン（１，４−ヘキサジエン、１，７−オクタジエン、４−メチル−１，４−ヘキサジエン、５−メチル−１，４−ヘキサジエンなどの非共役アルカジエン、ブタジエン、イソプレンなどの共役アルカジエンなど）；エチレン系不飽和カルボン酸及びその酸無水物［（メタ）アクリル酸、マレイン酸、フマル酸、イタコン酸、シトラコン酸、クロトン酸、イソクロトン酸、メサコン酸、アンゲリカ酸など］；（メタ）アクリル酸エステル［（メタ）アクリル酸アルキルエステル、グリシジル（メタ）アクリレートなど］；カルボン酸ビニルエステル（酢酸ビニル、プロピオン酸ビニルなどの飽和カルボン酸ビニルエステルなど）などが挙げられる。これらの共重合性モノマーは、単独で又は二種以上組み合わせて使用できる。前記共重合性モノマーのうち、プロピレン、ブテン−１、ヘキセン−１などのＣ３−１０α−直鎖状オレフィン、特にブテン−１、ヘキセン−１などのＣ４−８α−直鎖状オレフィンなどが好ましい。
【００１６】
共重合体において、共重合性モノマー単位の割合（含有量）は、１０重量％以下（０．１〜１０重量％程度）、好ましくは０．２〜８重量％、さらに好ましくは０．３〜５重量％、通常０．１〜５重量％程度であってもよい。
【００１７】
これらの第１のポリエチレン系樹脂のうちポリエチレン［高密度ポリエチレン（ＨＤＰＥ）など］、エチレンと共重合性モノマーとの共重合体（エチレン−ブテン−１共重合体、エチレン−ヘキセン−１共重合体などのエチレン−Ｃ３−１０α−直鎖状オレフィン共重合体など）が好ましい。これらのポリエチレン系樹脂は、単独で又は二種以上組み合わせて使用してもよい。
【００１８】
また、共重合体は、ランダム共重合体又は交互共重合体であってもよい。
【００１９】
前記第１のポリエチレン系樹脂は、直鎖状であってもよいが、通常、分岐鎖を有している場合が多く、特に、長鎖分岐鎖を有しているのが好ましい。前記第１のポリエチレン系樹脂が長鎖分岐鎖を有していると、溶融張力が大きく、ブロー成形に好適である。また、前記第１のポリエチレン系樹脂が、分岐鎖（特に、長鎖分岐鎖）を有していると、後述する酸化防止剤が、第１のポリエチレン系樹脂の分岐構造により保持され、樹脂内面にブリードアウトしにくくなるためか、樹脂タンクの耐久性を向上できる。
【００２０】
第１のポリエチレン系樹脂の平均分岐数は、炭素原子１０００個あたり、１〜１０個、好ましくは２〜９個、さらに好ましくは３〜８個程度であってもよい。また、分岐の平均長さは、炭素数３個以上（例えば、３〜１００００個程度）から選択でき、好ましくは４個以上（例えば、４〜８０００個）、さらに好ましくは５個以上（例えば、３０〜６０００個程度）であってもよい。第１のポリエチレン系樹脂の平均分岐数及び分岐の平均長さは、例えば、ＦＴ−ＮＭＲ（日本電子（株）製、４００ＭＨｚ  ＦＴ−ＮＭＲ（ＥＣＸ−４００）など）を用いて、測定核１３Ｃ、溶媒ｏ−ジクロロベンゼン−ｄ４、測定温度１４０℃の条件で、プロトンデカップリング法により測定できる。
【００２１】
第１のポリエチレン系樹脂の重量平均分子量（Ｍｗ）は、３００,０００〜１,０００,０００、好ましくは４００,０００〜９００,０００、さらに好ましくは５００,０００〜８００,０００程度である。前記第１のポリエチレン系樹脂の数平均分子量（Ｍｎ）は、１５,０００以上（例えば、１５,０００〜１００,０００程度）、好ましくは１７,０００以上（例えば、１８,０００〜７０,０００程度）、さらに好ましくは２０,０００以上（例えば、２１,０００〜５０,０００程度）程度であってもよい。
【００２２】
前記第１のポリエチレン系樹脂は、ＧＰＣ法による分析において、単一の又は複数のピークを有していてもよい。また、第１のポリエチレン系樹脂は、ＧＰＣ法による分析において、超高分子量領域（例えば、重量平均分子量が１,０００,０００〜２,０００,０００程度）にピークを有していてもよい。
【００２３】
第１のポリエチレン系樹脂の分子量分布（Ｍｗ／Ｍｎ）は広く、通常、１０以上（例えば、１０〜５０程度）、好ましくは１３以上（例えば、１４〜４５程度）、さらに好ましくは１５以上（例えば、１６〜４０程度）、特に、１０〜４０程度である。
【００２４】
第１のポリエチレン系樹脂の極限粘度は、２．５〜５ｄｌ／ｇ、好ましくは、２．８〜４．８ｄｌ／ｇ、さらに好ましくは３〜４．６ｄｌ／ｇ程度であってもよい。
【００２５】
第１のポリエチレン系樹脂の密度は、０．９４０〜０．９８０ｇ／ｃｍ３、好ましくは０．９４５〜０．９７５ｇ／ｃｍ３、さらに好ましくは０．９４６〜０．９７０ｇ／ｃｍ３程度であってもよい。このような密度であると、剛性及び緩衝性能に優れた樹脂タンクが得られる。ポリエチレン系樹脂の密度は、重合触媒の種類、重合条件、共重合性モノマーの種類、共重合性モノマーの含有量などを制御して調整できる。
【００２６】
第１のポリエチレン系樹脂のメルトフローレートは、温度１９０℃、荷重２１２Ｎ（２１．６ｋｇｆ）の条件下、０．１〜１００ｇ／１０分、好ましくは、０．１５〜９０ｇ／１０分、さらに好ましくは０．２〜８０ｇ／１０分程度であってもよい。このような範囲であると、耐久性を維持しつつ、溶融樹脂のドローダウンが少なく成形性に優れた樹脂タンクが得られる。
【００２７】
第１のポリエチレン系樹脂の全周ノッチ式引張クリープ破断時間は、温度９０℃以上、公称応力４．０ＭＰａの条件下、８０時間以上（例えば、８０〜５０００時間程度）、好ましくは８５時間以上（例えば、８８〜４０００時間程度）、さらに好ましくは９０時間以上（例えば、９２〜３０００時間程度）であってもよく、通常、８０〜３０００時間程度であってもよい。全周ノッチ式引張クリープ破断時間は、ＪＩＳ  Ｋ６７７４に準拠して測定される。このような範囲であると、樹脂タンク成形時の残留応力、温水を貯蔵した時の自重による発生応力、樹脂タンクの凹部や段部に集中する応力などに対して十分な耐久性を備えた樹脂タンクが得られる。
【００２８】
第１のポリエチレン系樹脂の融点又は軟化点は、７０〜２００℃、好ましくは８０〜１７０℃、さらに好ましくは９０〜１５０℃（特に、１００〜１４０℃）程度であってもよい。
【００２９】
前記第１のポリエチレン系樹脂は、慣用の重合方法（例えば、チーグラー型触媒を用いた付加重合、メタロセン系触媒を用いた付加重合など）により調製してもよいが、特にクロム系触媒（六価クロムなど）を用いた付加重合により調製するのが好ましい。通常、チーグラー型触媒、メタロセン系触媒などを用いると、直鎖状のポリエチレン系樹脂が得られ、クロム系触媒を用いると、分岐鎖（特に、長鎖分岐鎖）を有する第１のポリエチレン系樹脂が得られる。クロム系触媒を用いると、重合中の連鎖移動で側鎖が生成し、長鎖分岐を形成できる。さらに、高温及び高圧条件下で重合を行うと、長鎖分岐が形成されやすい。また、重合後、電子線照射などの特殊な手段により分子架橋し、長鎖分岐を形成することもできる。
【００３０】
前記ポリエチレン系樹脂は、さらに高分子量で分子量分布の狭い第２のポリエチレン系樹脂を含んでいてもよい。第１のポリエチレン系樹脂は、剛性が高く流動性が低下する場合があるが、第２のポリエチレン系樹脂を含んでいると、樹脂タンクの成形性を向上することができる。
【００３１】
第２のポリエチレン系樹脂としては、前記第１のポリエチレン系樹脂の項で例示のエチレンの単独又は共重合体が挙げられ、ポリエチレン（ＬＤＰＥ、ＬＬＤＰＥ、ＨＤＰＥなど）を用いる場合が多い。第２のポリエチレン系樹脂は、直鎖状であってもよく、分岐を有していてもよい。
【００３２】
第２のポリエチレン系樹脂は、前記第１のポリエチレン系樹脂の項で例示の慣用の重合方法により調製できる。
【００３３】
第２のポリエチレン系樹脂の数平均分子量（Ｍｎ）は、５,０００〜１００,０００、好ましくは７,０００〜８０,０００、さらに好ましくは１０,０００〜６０,０００程度であってもよい。第２のポリエチレン系樹脂の重量平均分子量（Ｍｗ）は、５０,０００以上（例えば、５０,０００〜１,０００,０００、好ましくは７０,０００〜８００,０００、さらに好ましくは１００,０００〜６００,０００程度であってもよい。第２のポリエチレン系樹脂の分子量分布（Ｍｗ／Ｍｎ）は狭く、１〜１０（例えば、１〜９）、好ましくは２〜８、さらに好ましくは３〜７）程度であってもよい。
【００３４】
第２のポリエチレン系樹脂の割合は、ポリエチレン系樹脂全体に対して０〜６０重量％（例えば、０．１〜６０重量％）、好ましくは０．２〜５０重量％、さらに好ましくは０．３〜４０重量％（特に、０．４〜３５重量％）程度であってもよい。
【００３５】
第２のポリエチレン系樹脂は、ＧＰＣ法による分析において、単一のピークを有していてもよく、前記第１のポリエチレン系樹脂と組み合わせたとき、第１のポリエチレン系樹脂のピークと重複して１つのピークを形成してもよく、第１のポリエチレン系樹脂のピークと異なるピークを有していてもよい。
【００３６】
なお、ポリエチレン系樹脂の分子量は、測定温度１４０℃で、溶媒としてｏ−ジクロロベンゼンを用いて、ゲルパーミエーションクロマトグラフィ法（ＧＰＣ法）により測定できる。
【００３７】
（酸化防止剤）
酸化防止剤としては、高分子量酸化防止剤、例えば、ラジカル連鎖禁止剤（フェノール系化合物、アミン系化合物など）、過酸化物分解剤（リン系化合物、イオウ系化合物など）などが挙げられる。これらの酸化防止剤は、単独で又は二種以上組み合わせて使用できる。
【００３８】
フェノール系化合物としては、ヒンダードフェノール系化合物｛１，１，３−トリス（２−メチル−４−ヒドロキシ−５−ｔ−ブチルフェニル）ブタンなどのトリス（２−アルキル−４−ヒドロキシ−５−分岐Ｃ３−８アルキルフェニル）ブタン、１，３，５−トリメチル−２，４，６−トリス（３，５−ジ−ｔ−ブチル−４−ヒドロキシベンジル）ベンゼンなどトリス（３，５−ジ−分岐Ｃ３−８アルキル−４−ヒドロキシベンジル）ベンゼン、１，３，５−トリメチル−２，４，６，−トリス（３，５−ジ−ｔ−ブチル−４−ヒドロキシベンジル）ベンゼンなどの１，３，５−トリアルキル−２，４，６−トリス（３，５−ジ−分岐Ｃ３−８アルキル−４−ヒドロキシベンジル）ベンゼン；テトラキス［メチレン−３−（３，５−ジ−ｔ−ブチル−４−ヒドロキシフェニル）プロピオネート］メタンなどのテトラキス［アルキレン−３−（３，５−ジ−分岐Ｃ３−８アルキル−４−ヒドロキシフェニル）プロピオネート］Ｃ１−４アルカン、ペンタエリスリチルテトラキス［３−（３，５−ジ−ｔ−ブチル−４−ヒドロキシフェニル）プロピオネート］などのペンタエリスリチルテトラキス［３−（３，５−ジ−分岐Ｃ３−８アルキル−４−ヒドロキシフェニル）プロピオネート］など｝などが挙げられる。フェノール系化合物は、単独で又は二種以上組み合わせて使用できる。なお、フェノール系化合物は、例えば、チバ・ジャパン（株）製、商品名「Ｉｒｇａｎｏｘ１０１０」、「Ｉｒｇａｎｏｘ１０７６」、「Ｉｒｇａｎｏｘ１３３０」などとして入手できる。
【００３９】
アミン系化合物としては、テトラカルボン酸トリ又はテトラピペリジルエステル［例えば、１，２，３，４−ブタンテトラカルボン酸テトラキス（２，２，６，６−テトラメチル−４−ピペリジル）エステルなどのテトラカルボン酸テトラキス（テトラメチルピペリジル）エステル；ポリ［［６−［（１，１，３，３−テトラメチルブチル）アミノ］−１，３，５−トリアジン−２，４−ジイル］［（２，２，６，６−テトラメチル−４−ピペリジニル）イミノ］］などのヒンダードアミン系化合物（ＨＡＬＳ）などが挙げられる。なお、アミン系化合物は、例えば、チバ・ジャパン（株）製、商品名「Ｃｈｉｍａｓｓｏｒｂ９４４ＬＤ」、「Ｃｈｉｍａｓｓｏｒｂ２０２０ＦＤＬ」、「Ｔｉｎｕｖｉｎ６２２ＬＤ」などとして入手できる。
【００４０】
リン系化合物としては、トリス（２，４−分岐Ｃ３−８アルキル−ブチルフェニル）ホスファイト［トリス（２，４−ジ−ｔ−ブチルフェニル）ホスファイトなど］；テトラキス（２，４−ジ−ｔ−ブチルフェニル）−４，４’−ビフェニレンホスファイトなどのテトラキス（２，４−ジ−分岐Ｃ３−８アルキルフェニル）−４，４’−Ｃ２−４アルキレンホスファイトなどが挙げられる。なお、リン系化合物は、例えば、チバ・ジャパン（株）製、商品名「Ｉｒｇａｆｏｓ１６８」などとして入手できる。
【００４１】
高分子量酸化防止剤は、ｔ−ブチル基などの分岐Ｃ３−８アルキル基で置換されていてもよいフェニル基、ｔ−ブチル基などの分岐Ｃ３−８アルキル基で置換されていてもよいヒドロキシフェニル基、アミノ基の窒素原子に置換基を有していてもよいアミノフェニル基、メチル基で置換されていてもよいピペリジル基などの官能基を１分子中に少なくとも３個（例えば、３〜５個）有する場合が多い。
【００４２】
これらの高分子量酸化防止剤のうち、ヒンダードフェノール系化合物｛１，３，５−トリメチル−２，４，６，−トリス（３，５−ジ−ｔ−ブチル−４−ヒドロキシベンジル）ベンゼンなどの１，３，５−トリアルキル−２，４，６−トリス（３，５−ジ−分岐Ｃ３−８アルキル−４−ヒドロキシベンジル）ベンゼン、テトラキス［メチレン−３−（３’，５’−ジ−ｔ−ブチル−４’−ヒドロキシフェニル）プロピオネート］メタンなどのテトラキス［アルキレン−３−（３，５−ジ−分岐Ｃ３−８アルキル−４−ヒドロキシフェニル）プロピオネート］Ｃ１−４アルカン、ペンタエリスリチルテトラキス［３−（３，５−ジ−ｔ−ブチル−４−ヒドロキシフェニル）プロピオネート］などのペンタエリスリチルテトラキス［３−（３，５−ジ−分岐Ｃ３−８アルキル−４−ヒドロキシフェニル）プロピオネートなど｝、ヒンダードアミン系化合物｛ポリ［［６−［（１，１，３，３−テトラメチルブチル）アミノ］−１，３，５−トリアジン−２，４−ジイル］［（２，２，６，６−テトラメチル−４−ピペリジニル）イミノ］］など｝などを用いる場合が多い。
【００４３】
高分子量酸化防止剤の分子量は、およその目安として、６００〜１０,０００、好ましくは６２０〜９,０００（例えば、７００〜８,５００）、さらに好ましくは６４０〜８,０００（例えば、８００〜７,５００）程度であってもよい。
【００４４】
高分子量酸化防止剤は、単独又は複数組み合わせて使用でき、高分子量酸化防止剤の含有量は、ポリエチレン系樹脂に対し、重量換算で、３,０００〜１０,０００ｐｐｍ、好ましくは３,２００〜９,０００ｐｐｍ、さらに好ましくは３,５００〜８,０００ｐｐｍ程度であってもよい。
【００４５】
このように多量の高分子量酸化防止剤を用いると、長期間、高い酸化防止効果が得られ、樹脂タンクの耐久性が向上する。
【００４６】
前記酸化防止剤は、さらに低分子量酸化防止剤を含んでいてもよい。低分子量酸化防止剤としては、フェノール系化合物、アミン系化合物、リン系化合物、イオウ系化合物などが挙げられる。
【００４７】
フェノール系化合物としては、ジブチルヒドロキシトルエン（ＢＨＴ）、ブチル化ヒドロキシアニソール（ＢＨＡ）、２，６−ジ−ｔ−ブチル−ｐ−クレゾール、２，６−ジ−ｔ−ブチル−４−エチルフェノール、２，６−ジ−ｔ−ブチルフェノール、２，４−ジメチル−６−ｔ−ブチルフェノール、２−メチル−４，６−ジ−ノニルフェノール、ブチルヒドロキシアニソール、スチレン化フェノール、２，４，６−トリ−ｔ−ブチルフェノール、４，４’−ジヒドロキシジフェニルなどのモノフェノール系化合物；２，２’−メチレンビス（４−メチル−６−ｔ−ブチルフェノール）、２，２’−メチレンビス（４−エチル−６−ｔ−ブチルフェノール）、４，４’−ブチリデンビス（３−メチル−６−ｔ−ブチルフェノール）、４，４’−ブチリデンビス（２，６−ジ−ｔ−ブチルフェノール）、１，１’−ビス（４−ヒドロキシフェニル）シクロヘキサン、２，２’−ジヒドロキシ−３，３’−ジ（α−メチルシクロヘキシル）−５，５’−ジメチルジフェニルメタンなどのビスフェノール系化合物；２，５−ジ−ｔ−ブチルヒドロキノン、ヒドロキノンモノメチルエーテル、２，５−ジ−（第３アミル）ヒドロキノンなどのヒドロキノン系化合物；ｎ−オクタデシル−３−（４’−ヒドロキシ−３’，５’−ジ−ｔ−ブチルフェノール）プロピオネートなどのヒンダードフェノール系化合物などが挙げられる。
【００４８】
また、フェノール系化合物には、ヒンダードフェノール構造を有するヒドラジン化合物｛Ｎ，Ｎ’−ビス［３−（３，５−ジ−ｔ−ブチル−４−ヒドロキシフェニル）プロピオニル］ヒドラジンなど｝などの金属不活性剤なども含まれ、例えば、チバ・ジャパン（株）製、商品名「Ｉｒｇａｎｏｘ  ＭＤ１０２４」などとして入手できる。
【００４９】
アミン系化合物としては、フェニル−α−ナフチルアミン、フェニル−β−ナフチルアミン、アンドール−α−ナフチルアミンなどのナフチルアミン系化合物；ｐ−イソプロポキシジフェニルアミン、ｐ−（ｐ−トルエンスルホニルアミド）−ジフェニルアミン、ビス（フェニルイソプロピリデン）−４，４’−ジフェニルアミン、Ｎ，Ｎ’−ジフェニルプロピレンジアミンなどのジフェニルアミン系化合物；Ｎ，Ｎ’−ジフェニル−ｐ−フェニレンジアミン、Ｎ−イソプロピル−Ｎ’−フェニル−ｐ−フェニレンジアミン、Ｎ，Ｎ’−ビス（１−メチルへプチル）−ｐ−フェニレンジアミン、Ｎ，Ｎ’−ビス（１−エチル−３−メチルペンチル）−ｐ−フェニレンジアミンなどのｐ−フェニレンジアミン系化合物；２，４−ジヒドロキシベンゾフェノン、２−ヒドロキシ−４−メトキシ−ベンゾフェノン、２−ヒドロキシ−４−ｎ−オクトキシ−ベンゾフェノンなどのベンゾフェノン系化合物；２−（２’−ヒドロキシ−５’−ｔ−ブチルフェニル）ベンゾトリアゾール、２−（２’−ヒドロキシ−５’−メチルフェニル）ベンゾトリアゾールなどのベンゾトリアゾール系化合物；ビス（２，２，６，６−テトラメチル−４−ピペリジル）セバケートなどのヒンダードアミン系化合物（ＨＡＬＳ）；１，２，３，４−ブタンテトラカルボン酸ビス（２，２，６，６−テトラメチル−４−ピペリジル）−ビス（トリデシル）エステル、１，２，３，４−ブタンテトラカルボン酸ビス（Ｎ−メチル−２，２，６，６−テトラメチル−４−ピペリジル）−ビス（トリデシル）エステルなどのテトラカルボン酸ビス（テトラメチルピペリジル）−ビス（トリＣ８−２０アルキル）エステル］、Ｃ１−４アルキレンビス（テトラアルキルピペラジノン）［１，１’−エチレンビス（３，３，３’，３’，５，５，５’，５’−オクタメチルピペラジン−２，２’−ジオン）などのＣ１−４アルキレンビス（テトラメチルピペラジノン）など］；Ｎ，Ｎ′−ジフェニル−１，４−フェニレンジアミン、Ｎ−フェニル−Ｎ′−シクロヘキシル−１，４−フェニレンジアミンなどが挙げられる。
【００５０】
リン系化合物としては、トリフェニルホスファイト、ジフェニルイソデシルホスファイト、フェニルジイソデシルホスファイト、トリス（ノニルフェニル）ホスファイト；トリ−２，４−ジメチルフェニルホスフィン、トリ−２，４，６−トリメチルフェニルホスフィン、トリ−ｏ−トリルホスフィン、トリ−ｍ−トリルホスフィン、トリ−ｐ−トリルホスフィン、トリ−ｏ−アニシルホスフィン、トリ−ｐ−アニシルホスフィンなどのホスフィン化合物などが挙げられる。
【００５１】
イオウ系化合物としては、ジ−ラウリル−３，３’−チオジプロピオン酸エステル（ＤＬＴＤＰ）、ジ−ステアリル−３，３’−チオジプロピオン酸エステル（ＤＳＴＤＰ）、ジ−ミリスチル−３，３’−チオジプロピオン酸エステル（ＤＭＴＤＰ）などのチオジＣ２−４カルボン酸ジＣ１０−２０アルキルエステルなどが挙げられる。なお、イオウ系化合物は、例えば、チバ・ジャパン（株）製、商品名「Ｉｒｇａｎｏｘ  ＰＳ８０２ＦＤ」、住友化学（株）製、商品名「スミライザーＴＰＳ」などとして入手できる。
【００５２】
低分子量酸化防止剤は、ｔ−ブチル基などの分岐Ｃ３−８アルキル基で置換されていてもよいフェニル基、ｔ−ブチル基などの分岐Ｃ３−８アルキル基で置換されていてもよいヒドロキシフェニル基、アミノ基の窒素原子に置換基を有していてもよいアミノフェニル基、メチル基で置換されていてもよいピペリジル基などの官能基を１分子中に１〜２個有する場合が多い。
【００５３】
低分子量酸化防止剤は、ヒンダードフェノール系化合物［ｎ−オクタデシル−３−（４’−ヒドロキシ−３’，５’−ジ−ｔ−ブチルフェノール）プロピオネートなど］、リン系化合物（トリフェニルホスファイト、ジフェニルイソデシルホスファイト、フェニルジイソデシルホスファイトなど）などを用いる場合が多い。
【００５４】
低分子量酸化防止剤の分子量は、およその目安として１００〜７００程度（通常、１００以上６００未満）、好ましくは１００〜５００（例えば、１２０〜４５０）、さらに好ましくは１５０〜４００程度であってもよい。低分子量酸化防止剤の種類に応じて、低分子量酸化防止剤（例えば、低分子量イオウ系酸化防止剤）の分子量は、高分子量酸化防止剤の分子量と重なる場合があるが、前記のように官能基を１分子中に１〜２個有する場合が多い。
【００５５】
高分子量酸化防止剤と低分子量酸化防止剤との割合（重量比）は、前者／後者＝４０／６０〜１００／０（例えば、７０／３０〜１００／０）程度の範囲から選択でき、例えば、５０／５０〜９９／１、好ましくは６０／４０〜９８／２、さらに好ましくは７０／３０〜９７／３程度であってもよい。
【００５６】
前記低分子量酸化防止剤の含有量は、ポリエチレン系樹脂に対し、重量換算で、５００〜５,０００ｐｐｍ、好ましくは７００〜４,５００ｐｐｍ、さらに好ましくは８００〜４,０００ｐｐｍ程度であってもよい。
【００５７】
また、高分子量酸化防止剤及び低分子量酸化防止剤の総含有量は、ポリエチレン系樹脂に対し、重量換算で、５,０００〜１０,０００ｐｐｍ、好ましくは５,３００〜９,５００ｐｐｍ、さらに好ましくは５,５００〜９,０００ｐｐｍ程度であってもよい。
【００５８】
なお、複数の酸化防止剤を用いる場合、（ｉ）高分子量酸化防止剤が、フェノール系化合物（ヒンダードフェノール系化合物など）、アミン系化合物（ヒンダードアミン系化合物など）、リン系化合物、及びイオウ系化合物から選択された少なくとも二種である組合せ、（ｉｉ）高分子量酸化防止剤が、フェノール系化合物（ヒンダードフェノール系化合物など）、アミン系化合物（ヒンダードアミン系化合物など）、及びリン系化合物から選択された少なくとも一種であり、低分子量酸化防止剤が、フェノール系化合物及びイオウ系化合物から選択された少なくとも一種である組合せ、（ｉｉｉ）高分子量酸化防止剤が、少なくともフェノール系化合物（ヒンダードフェノール系化合物など）及びアミン系化合物（ヒンダードアミン系化合物など）である組合せ、（ｉｖ）高分子量酸化防止剤が、少なくともフェノール系化合物（ヒンダードフェノール系化合物など）であり、低分子量酸化防止剤がイオウ系化合物である組合せなどが好ましい。
【００５９】
酸化防止剤が、高分子量のフェノール系化合物（高分子量フェノール系化合物）と、高分子量のリン系化合物（高分子量リン系化合物）を含む場合、高分子量フェノール系化合物と高分子量リン系化合物との割合（重量比）は、前者／後者＝２０／８０〜９５／５の範囲から選択でき、例えば、３０／７０〜９０／１０、好ましくは４０／６０〜８５／１５、さらに好ましくは５０／５０〜８０／２０程度であってもよい。
【００６０】
酸化防止剤が、高分子量フェノール系化合物と、高分子量のアミン系化合物（高分子量アミン系化合物）を含む場合、高分子量フェノール系化合物と高分子量アミン系化合物との割合（重量比）は、前者／後者＝１０／９０〜９５／５の範囲から選択でき、例えば、２０／８０〜９０／１０、好ましくは３０／７０〜８５／１５、さらに好ましくは４０／６０〜８０／２０程度であってもよい。
【００６１】
酸化防止剤が、高分子量フェノール系化合物と、低分子量のイオウ系化合物（低分子量イオウ系化合物）を含む場合、高分子量フェノール系化合物と低分子量イオウ系化合物との割合（重量比）は、前者／後者＝５／９５〜９５／５の範囲から選択でき、例えば、１０／９０〜９０／１０、好ましくは２０／８０〜８０／２０、さらに好ましくは３０／７０〜７０／３０程度であってもよい。
【００６２】
酸化防止剤は、通常、少なくとも高分子量フェノール系化合物及び高分子量リン系化合物を組み合わせて使用する場合が多く、高分子量フェノール系化合物と、高分子量リン系化合物と、高分子量アミン系化合物及び低分子量イオウ系化合物から選択された少なくとも一種とを組み合わせて用いてもよい。特に、高分子量フェノール系化合物（例えば、高分子量ヒンダードフェノール系化合物）と、高分子量リン系化合物と、低分子量イオウ系とを組み合わせて用いるのが好ましい。高分子量フェノール系化合物及び／又は低分子量イオウ系化合物と、高分子量リン系化合物とを併用すると酸化防止剤として大きな相乗効果が得られる。また、高分子量フェノール系化合物（例えば、高分子量ヒンダードフェノール系化合物）と高分子量アミン系化合物（高分子量ヒンダードアミン系化合物）とを併用すると酸化防止性が向上する場合がある。高分子量フェノール系化合物及び高分子量リン系化合物の総量と、低分子量イオウ系化合物及び高分子量アミン系化合物から選択された少なくとも一種との割合（重量比）は、前者／後者＝２０／８０〜９５／５の範囲から選択でき、例えば、３０／７０〜９０／１０、好ましくは４０／６０〜８５／１５、さらに好ましくは５０／５０〜８０／２０程度であってもよい。
【００６３】
高分子量酸化防止剤と低分子量酸化防止剤とを併用すると、成形時の熱履歴に伴う劣化や融着などの局所的な加熱による酸化劣化を早期に防止できるとともに、長期間にわたり、高い酸化防止効果が得られ、樹脂タンクの耐久性が向上する。また、酸化防止剤を前述のように多量に含有していると、長期間、酸化防止効果が得られる。なお、酸化防止剤を多量に含有していると（例えば、ポリエチレン系樹脂に対し、重量換算で、１０,０００ｐｐｍを超えて含有すると）、樹脂内部で酸化防止剤が凝集して樹脂タンクの強度が低下する場合がある。
【００６４】
酸化防止剤の効果を定量的に評価する指標として、例えば、酸化誘導時間（ＯＩＴ）が利用できる。酸化誘導時間は、ＪＩＳ  Ｋ６７７４の熱安定性試験方法に準拠し、測定される。酸化誘導時間は、特定の試験温度で酸素雰囲気下に、酸化防止剤を含む試験片を保持し、酸化防止剤が試験片の酸化を抑える時間を測定したものである。前記樹脂タンクの酸化誘導時間は、温度２１０℃、酸素雰囲気下の条件で、３０〜２５０分間、好ましくは４０〜２５０分間、さらに好ましくは５０〜２５０分間程度であってもよい。長期耐久性（例えば、１０年以上の耐久性）を確保するためには、酸化誘導時間が長いのが好ましいが、長すぎると、樹脂内部で酸化防止剤が凝集や偏析するために、樹脂タンクの強度が低下する。
【００６５】
前記樹脂層の平均厚みは、樹脂タンクの容量などに応じて選択でき、例えば、１〜１５ｍｍ、好ましくは２〜１０ｍｍ、さらに好ましくは３〜８ｍｍ（特に、４〜７ｍｍ）程度であってもよい。
【００６６】
［発泡層］
本発明の樹脂タンクは、必ずしも発泡層を含んでいなくてもよいが、前記樹脂層と、この樹脂層の外面に形成された発泡層とを含む多層積層構造を有していてもよい。このような多層積層構造を有していると、樹脂タンクの断熱性を向上できる。発泡層は、前記樹脂層の外面の一部に形成されていてもよく、外面の全部に形成されていてもよい。発泡層は、前記リブを有していてもよく、有していなくてもよい。
【００６７】
発泡層を構成する成分は、特に制限されないが、通常、前記樹脂層と同様の成分（少なくともポリエチレン系樹脂及び高分子量酸化防止剤）で構成される。
【００６８】
前記樹脂層及び／又は発泡層は、前記樹脂タンク（特に、樹脂層）の再生品で構成されていてもよく、特に、発泡層が前記樹脂タンク（特に、樹脂層）の再生品で構成されている場合が多い。前記樹脂タンク再生品としては、樹脂タンクの加工時に生じる廃材（バリなど）などが挙げられる。
【００６９】
前記樹脂層及び／又は発泡層（特に、発泡層）は、前記樹脂タンクの再生品を樹脂層及び／又は発泡層（特に、発泡層）に対し、５０重量％以下（０〜４５重量％程度）、好ましくは０．０１〜４０重量％、さらに好ましくは０．１〜３０重量％、通常、０．０１〜５０重量％程度の割合で含有していてもよい。
【００７０】
このように、前記樹脂タンクは、前記樹脂タンクの再生品（例えば、バリなど）であっても、樹脂タンクの特性を維持することができる。
【００７１】
前記発泡層の独立気泡率は、５０％以上（例えば、５５〜１００％）、好ましくは６０％以上（例えば、６５〜９５％）、さらに好ましくは７０％以上（例えば、７５〜９０％程度）であってもよい。
【００７２】
また、前記発泡層の発泡倍率は、例えば、２〜１００倍程度から選択でき、例えば、２〜９０倍（例えば、２．５〜８０倍）、好ましくは３〜７０倍、さらに好ましくは４〜６５倍）程度であってもよい。
【００７３】
前記発泡層の平均厚みは、１〜３０ｃｍ、好ましくは２〜２５ｃｍ、さらに好ましくは３〜２０ｃｍ程度であってもよい。また、前記樹脂層の平均厚み（Ａ）に対する発泡層の平均厚み（Ｂ）の比（Ｂ／Ａ）は、０．２／１〜１０／１、好ましくは０．３／１〜９／１、さらに好ましくは０．５／１〜８／１程度であってもよい。
【００７４】
前記樹脂層及び／又は発泡層は、必要に応じて添加剤を含んでいてもよい。前記添加剤としては、例えば、充填剤、安定剤（耐熱安定剤、耐候安定剤など）、発泡助剤、難燃剤、着色剤（染料、顔料など）、分散剤、離型剤、潤滑剤、可塑剤、収縮防止剤、帯電防止剤、抗菌剤、防腐剤、防カビ剤などを含有してもよい。これらの添加剤は単独で又は二種以上組み合わせて使用してもよい。
【００７５】
前記添加剤の割合（重量比）は、それぞれ、ポリエチレン系樹脂１００重量部に対して、０．０１〜３０重量部、好ましくは０．０５〜２０重量部、さらに好ましくは０．１〜１０重量部程度であってもよい。
【００７６】
図１は、本発明の樹脂タンクの一例の概略図である。樹脂タンク１は、中空直方体状を有する樹脂層で形成されており、その上部には、タンクの一方の側面に沿って高さ方向に延出した凸部（膨出部）２が形成されている。すなわち、樹脂タンク１は、前記凸部２により形成された凹部又は空間部に、熱源機などを配設可能な形状を有している。そして、樹脂タンク１の下部及び前記凸部２の上部には、樹脂タンク１の横方向に延びて、樹脂タンク１内に温水を流入（又は流出）させるための挿入管３が設けられており、この挿入管３は、その端部から流入した温水を樹脂タンク１内に導入するための複数の流出孔を有している。なお、前記凸部２の上端部には、樹脂タンク１内の不要物（例えば、樹脂タンクの切断や切削加工時に発生する樹脂の破片など）を取り出すための取り出し口４、及びこの取り出し口４を塞ぐための蓋（キャップ）５を備えている。また、樹脂タンク１には、その中間部から下部にかけて、高さ方向に間隔をおいて外周に沿って複数のリブ６が設けられている。
【００７７】
図２は、発泡層７を備えた樹脂タンクの一例を示す断面図である。この例の樹脂タンクは、前記樹脂タンク１と、この樹脂タンク１の全面を樹脂タンク１の形状に合わせて所定の厚みで被覆する発泡層７とで構成されている。
【００７８】
なお、樹脂タンクの形状は、特に制限されず、中空円筒状、中空楕円状、断面多角形状［断面四角柱状（断面立方体状、断面直方体状など）など］などであってもよい。前記樹脂タンクは、熱源機などを配設するための凹部、段部などを有していてもよい。
【００７９】
樹脂タンクの横方向の内径は、例えば、１０〜６０ｃｍ、好ましくは１３〜５０ｃｍ、さらに好ましくは１５〜４０ｃｍ程度であってもよい。樹脂タンクの縦方向の内径は、例えば、３０〜１００ｃｍ、好ましくは３５〜９０ｃｍ、さらに好ましくは４０〜８０ｃｍ程度であってもよい。樹脂タンクの高さ方向の内径は、例えば、５０〜３００ｃｍ、好ましくは７０〜２５０ｃｍ、さらに好ましくは１００〜２００ｃｍ程度であってもよい。樹脂タンクの容量は、５０Ｌ以上（例えば、５５〜４００Ｌ程度）、好ましくは６０〜３５０Ｌ、さらに好ましくは７０〜２５０Ｌ（特に、１００〜２００Ｌ）、通常、５０〜３００Ｌ程度であってもよい。本発明の樹脂タンクは、このように大容量（大型）であっても、耐久性に優れるとともに、高い成形性で製造できる。
【００８０】
また、前記樹脂タンクにおいて、樹脂層は、リブを有していなくてもよく、有していてもよい。樹脂層がリブを有していると、樹脂タンクの剛性及び強度を向上することができる。また、前記樹脂タンクが多層積層構造を有する場合、樹脂層及び／又は発泡層は、リブを有していてもよく、通常、少なくとも樹脂層がリブを有している場合が多い。
【００８１】
リブは、樹脂タンクのいずれに形成されていてもよく、通常、樹脂層及び／又は発泡層（特に、樹脂層）の側部（側面）に形成されている場合が多い。リブの形状は、凸状であってもよく、凹状であってもよい。リブの断面形状は、断面円状、断面楕円状、断面三角形状、断面コ字状、断面台形状などであってもよく、通常、断面コ字状、断面台形状などである場合が多い。
【００８２】
リブは、樹脂タンクの周方向に限らず、高さ方向、横方向、及び斜め方向に形成でき、格子状であってもよい。なお、リブの個数、幅などは特に制限されず、用途に応じて適宜選択できる。
【００８３】
［樹脂タンクの製造方法］
前記樹脂タンクは、ポリエチレン系樹脂及び酸化防止剤で構成された樹脂組成物をブロー成形する工程を経て製造できる。
【００８４】
ブロー成形（又は、吹き込み成形）は、通常、樹脂組成物を溶融して押出機のダイから円筒状の溶融体（パリソン）を押出し、金型で挟んで溶融体の一方を閉じ、他方から圧縮空気を吹き込み、冷却固化する。前記樹脂組成物は、特定のポリエチレン系樹脂と高分子量酸化防止剤とで構成されているため、溶融体のドローダウン性が低く、ブロー成形により容易に樹脂タンクを製造できる。また、前記樹脂組成物を溶融した円筒状の樹脂層と、この樹脂層の外周に形成され、かつ前記樹脂及び発泡剤で構成された発泡組成物を溶融した発泡層とで構成された溶融体（多層パリソン）をブロー成形して多層積層構造を有する樹脂タンクを製造できる。
【００８５】
発泡層における前記発泡剤としては、慣用の発泡剤、例えば、不活性又は不燃性ガス（窒素、炭酸ガス、フロン、代替フロンなど）、水、有機系物理発泡剤［例えば、脂肪族炭化水素（プロパン、ｎ−ブタン、イソブタン、ペンタン（ｎ−ペンタン、イソペンタンなど）、ヘキサン（ｎ−ヘキサンなど）など）、芳香族炭化水素（トルエンなど）、ハロゲン化炭化水素（三塩化フッ化メタンなど）、エーテル類（ジメチルエーテルなど）、ケトン類（アセトンなど）など］、分解性発泡剤［重炭酸ナトリウム、炭酸アンモニウムなどの無機炭酸塩又はその塩；クエン酸などの有機酸又はその塩（クエン酸ナトリウムなど）など］；２，２′−アゾビスイソブチロニトリル、アゾジカーボンアミド（ＡＤＣＡ）などのアゾ化合物；ジニトロソペンタメチレンテトラミン（ＤＰＴ）などのニトロソ化合物などが挙げられる。これらの発泡剤は、単独で又は二種以上組み合わせて使用してもよい。なお、発泡剤の分解温度は、１８０℃以上（例えば、２００〜３００℃程度）であってもよい。
【００８６】
発泡剤の割合は、前記ポリエチレン系樹脂１００重量部に対して、０．１〜５０重量部、好ましくは０．５〜４０重量部、さらに好ましくは１〜３０重量部程度であってもよい。
【００８７】
前記発泡剤は、樹脂組成物に予め含有させてもよく、ブロー成形の過程で樹脂組成物に添加又は圧入してもよい。なお、前記例示の添加剤なども、必要により、ブロー成形の適当な段階で、樹脂組成物及び／又は発泡組成物に添加してもよい。
【００８８】
ブロー成形は、慣用のブロー成形機（例えば、押出ブロー成形機、射出ブロー成形機、延伸ブロー成形機、多層ブロー成形機など）を用いて行ってもよい。
【００８９】
成形温度は、例えば、１２０〜３００℃、好ましくは１４０〜２８０℃、さらに好ましくは１５０〜２６０℃程度であってもよい。
【産業上の利用可能性】
【００９０】
本発明の樹脂タンクは、冷水のみならず、温水を貯蔵しても、耐久性が高いため、冷水と温水とが温度差を有する給湯システム［給湯単能システム、家庭用コジェネレーションシステム（ガスエンジン発電機能付きガス給湯暖房システム、燃料電池（固体高分子形燃料電池、固体酸化物形燃料電池など）を備えた発電機能付きガス給湯暖房システムなどの給湯暖房システム）、風呂追い炊きシステム、給湯機（自然冷媒ヒートポンプ式電気給湯機などの電気温水機など）など］などに利用できる。
【実施例】
【００９１】
以下に、実施例に基づいて本発明をより詳細に説明するが、本発明はこれらの実施例によって限定されるものではない。
【００９２】
実施例及び比較例で用いたポリエチレン系樹脂及び酸化防止剤を下記に示す。
【００９３】
［ポリエチレン系樹脂］
（第１のポリエチレン系樹脂）
ポリエチレン系樹脂Ａ：日本ポリエチレン（株）製、第１のポリエチレン系樹脂（ＨＢ２１７ＲＷ、数平均分子量２６,８００、重量平均分子量５１１,０００、分子量分布１９．１）７０重量部と、日本ポリエチレン（株）製、第２のポリエチレン系樹脂（ＨＪ２２１、数平均分子量４５,０００、重量平均分子量３１０,５００、分子量分布６．９）３０重量部とのブレンド物、数平均分子量３５,３００、重量平均分子量５８８,０００、分子量分布１６．６
ポリエチレン系樹脂Ｂ：（株）プライムポリマー製、Ｈｉｚｅｘ８８００ＢＳ、数平均分子量２１,３００、重量平均分子量７８３,０００、分子量分布３６．８
ポリエチレン系樹脂Ｃ：日本ポリエチレン（株）製、ＨＢ２１６Ｒ、太陽熱温水器のタンク用樹脂、表１に示す割合で酸化防止剤を含有、数平均分子量２８,０００、重量平均分子量５５０,０００、分子量分布１９．６
（第２のポリエチレン系樹脂）
ポリエチレン系樹脂Ｄ：（株）プライムポリマー製、ＳＰ４０３０、回転成形用樹脂、表１に示す割合で酸化防止剤を含有、数平均分子量８,５００、重量平均分子量７０,０００、分子量分布８．２
ポリエチレン系樹脂Ｅ：三井化学（株）製、ＮＺ４００４Ｍ、ガス管用樹脂、表１に示す割合で酸化防止剤を含有、数平均分子量１７,０００、重量平均分子量１５０,０００、分子量分布８．８
［酸化防止剤］
（高分子量酸化防止剤）
高分子量酸化防止剤ａ（フェノール系化合物）：ペンタエリスリチルテトラキス［３−（３，５−ジ−ｔ−ブチル−４−ヒドロキシフェニル）プロピオネート、チバ・ジャパン（株）製、Ｉｒｇａｎｏｘ１０１０、分子量１１７７．７
高分子酸化防止剤ｂ（フェノール系化合物）：１，３，５−トリメチル−２，４，６−トリス（３，５−ジ−ｔ−ブチル−４−ヒドロキシベンジル）ベンゼン、チバ・ジャパン（株）製、Ｉｒｇａｎｏｚ１３３０、分子量７７５．２
高分子酸化防止剤ｃ（リン系化合物）：トリス（２，４−ジ−ｔ−ブチルフェニル）ホスファイト、チバ・ジャパン（株）製、Ｉｒｇａｆｏｓ１６８、分子量６４６．９
高分子酸化防止剤ｄ（アミン系化合物）：ポリ［［６−［（１，１，３，３−テトラメチルブチル）アミノ］−１，３，５−トリアジン−２，４−ジイル］［（２，２，６，６−テトラメチル−４−ピペリジニル）イミノ］］、チバ・ジャパン（株）製、Ｃｈｉｍａｓｓｏｒｂ９４４ＬＤ、分子量２５００以上
（低分子量酸化防止剤）
低分子量酸化防止剤ｅ（フェノール系化合物）：ジブチルヒドロキシトルエン（ＢＨＴ）、住友化学（株）製、  ＢＨＴ、分子量２２０．４
低分子量酸化防止剤ｆ（フェノール系化合物）：オクタデシル−３−（３，５−ジ−ｔ−ブチル−４−ヒドロキシフェニル）プロピネート、チバ・ジャパン（株）製、Ｉｒｇａｎｏｘ１０７６、分子量５３０．９
低分子量酸化防止剤ｇ（イオウ系化合物）：ジ−ステアリル−３，３’−チオジプロピオン酸エステル、住友化学（株）製、スミライザーＴＰＳ、分子量６８３。
【００９４】
（実施例１）
ポリエチレン系樹脂Ａ１００重量部に、酸化防止剤のマスターバッチ５重量部を混合して最終的に表１の割合で酸化防止剤を含む樹脂組成物を得た。この樹脂組成物を、大型ブロー成型機（（株）プラコー製、ＤＡ−Ｇ、押出ノズル径１２０ｍｍ、アキュムレーター容量４０Ｌ）を用いて、ブロー成形し、樹脂タンク（高さ方向の内径約１５０ｃｍ×縦方向の内径約４３ｃｍ×横方向の内径約１９ｃｍ、容量約１００Ｌ）を形成した。
【００９５】
（実施例２）
ポリエチレン系樹脂Ｂ１００重量部に、酸化防止剤のマスターバッチ１０重量部を混合して最終的に表１の割合で酸化防止剤を含む樹脂組成物を得た。この樹脂組成物を実施例１と同様にブロー成形し、樹脂タンク（高さ方向の内径約１５０ｃｍ×縦方向の内径約４３ｃｍ×横方向の内径約１９ｃｍ、容量約１００Ｌ）を形成した。
【００９６】
（比較例１）
ポリエチレン系樹脂Ｃを実施例１と同様にブロー成形し、樹脂タンク（高さ方向の内径約１５０ｃｍ×縦方向の内径約４３ｃｍ×横方向の内径約１９ｃｍ、容量約１００Ｌ）を得た。
【００９７】
（比較例２）
ポリエチレン系樹脂Ｄを実施例１と同様にブロー成形し、樹脂タンク（高さ方向の内径約１５０ｃｍ×縦方向の内径約４３ｃｍ×横方向の内径約１９ｃｍ、容量約１００Ｌ）を得た。
【００９８】
（比較例３）
ポリエチレン系樹脂Ｅを実施例１と同様にブロー成形し、樹脂タンク（高さ方向の内径約１５０ｃｍ×縦方向の内径約４３ｃｍ×横方向の内径約１９ｃｍ、容量約１００Ｌ）を得た。
【００９９】
樹脂タンクの特性は以下の方法により測定した。
【０１００】
（密度）
ＪＩＳ  Ｋ７１１２に準拠し、温度１６０℃の熱圧縮成型機により、ポリエチレン系樹脂のペレットを溶融した後、２５℃／分の速度で降温し、厚み２ｍｍのシートを形成した。このシートを温度２３℃の室内で４８時間状態調節した後、密度勾配管に入れ、ポリエチレン系樹脂の密度を測定した。
【０１０１】
（メルトフローレート（ＭＦＲ））
ＪＩＳ  Ｋ７２１０に準拠して、温度１９０℃、荷重２１２Ｎ（２１．６ｋｇｆ）の条件で、ポリエチレン系樹脂のメルトフローレート測定した。
【０１０２】
（全周ノッチ式引張クリープ強度）
ＪＩＳ  Ｋ６７７４に準拠して、厚み６ｍｍのポリエチレン系樹脂のプレスシートから、縦６ｍｍ×横６ｍｍ×長さ７０ｍｍの試験片を切り出し、ノッチ入れ治具を用いて、中央に深さ１．０ｍｍの全周ノッチを入れた。温度９０℃、公称応力４．０ＭＰａを負荷して、破断までの時間を測定した。
【０１０３】
（酸化誘導時間（ＯＩＴ））
樹脂タンクの試料５ｍｇを示差走査熱量計（ＤＳＣ）（島津製作所（株）製、ＤＳＣ５０）に入れ、まず、窒素雰囲気（流量５０ｍｌ／分）で、昇温速度１００℃／分で、２１０℃まで昇温し、２１０℃に到達後、５分間保持して、酸素雰囲気（流量５０ｍｌ／分）に切り換えた。切り換えた後、酸化発熱が開始するまでの時間を測定した。
【０１０４】
（成形性）
樹脂タンクを目視で観察し、以下の基準で成形性を評価した。
◎…肉厚のムラが少なく、表面状態も良い
○…肉厚にややムラがあり、表面も少しザラザラしている
△…肉厚のムラがかなりあり、表面にメルトフラクチャーが生成しているが、樹脂タンクの形状は保持している
×…樹脂タンクが形成できない。
【０１０５】
（耐久性）
以下の基準で耐久性を評価した。
◎…全周ノッチ式引張クリープ強度が１０００時間以上
○…全周ノッチ式引張クリープ強度が２５０時間以上１０００時間未満
△…全周ノッチ式引張クリープ強度が１００時間以上２５０時間未満
×…全周ノッチ式引張クリープ強度が１００時間未満。
【０１０６】
（温水に対する耐熱性）
以下の基準で温水に対する耐熱性を評価した。
◎…ＯＩＴが１００分以上
○…ＯＩＴが５０分以上１００分未満
△…ＯＩＴが１０分以上５０分未満
×…ＯＩＴが１０分未満
【０１０７】
結果を表１に示す。なお、表中、比較例３で、全周ノッチ引張クリープ破断時間が１００００時間以上であるが、１００００時間以上経過してもまだ破断せず、試験を継続中であることを示す。
【０１０８】
【表１】
0005179915.tif 000002
【０１０９】
表１から明らかなように、本発明の樹脂タンクは、比較例に比べ、高分子量で分子量の広い第１のポリエチレン系樹脂と、多量の高分子量酸化防止剤とで構成された樹脂層を少なくとも含んでいるため、長期間、温水を貯蔵し、応力が負荷されていても、耐久性に優れ、高い成形性で得られる。比較例１では、ブロー成形は可能であるが、酸化防止剤の含有量が少ないため、長期的に酸化防止効果が得られず、温水に対する耐熱性が十分でない。また、全周ノッチ式引張クリープ破断時間が短いため、耐久性及び剛性が低い。比較例２では、ポリエチレン系樹脂の分子量が小さくメルトフローレートが大きいため、ブロー成形することができない。また、比較例２では、酸化防止剤を配合しているため、温水に対する耐熱性は確保できているが、分子量が小さいため、全周ノッチ式引張クリープ破断時間が短く、耐久性及び剛性が低い。比較例３では、酸化防止剤の含有量が少ないため、長期的に酸化防止効果が得られず、温水に対する耐熱性が不十分である。さらに、ポリエチレン系樹脂の密度が小さく、メルトフローレートが大きいため、ブロー成形が非常に困難である。
【図面の簡単な説明】
【０１１０】
【図１】図１は、本発明の樹脂タンクの一例の概略図である。
【図２】図２は、発泡層を備えた本発明の樹脂タンクの一例の断面図である。
【符号の説明】
【０１１１】
１…樹脂タンク
６…リブ
７…発泡層
【図１】
0005179915.tif 000003
【図２】
0005179915.tif 000004